L . Biana , E . Zhua , J . Tanga , W . Tanga , Fujun Zhang 의 Progress in Polymer Science 37 ( 2012 년 , p . 1292 - 1331 ) 은 OPV ( Organic PhotoVoltaic ) 전지 를 위한 공액 폴리머 에 대한 검토 를 제공 한다 . 여기 에서 , 상기 저자 들 은 , 특히 용액 처리 기술 ( solution - processing technique ) 을 사용 하 여 대 면적 의 플렉서블 장치 를 비용 효율 적 으로 생산 할 수 있 는 잠재 성 으로 인해 PSC ( Polymer Solar Cell ) 를 대체 광전 변환 기술 로서 부상 시켰 다고 설명 하 고 있 다 . 전형 적 으로 , PSC 는 BHJ ( Bulk - HeteroJunction ) 아키텍처 를 채택 하 며 , 여기 서 , 감광층 ( photosensitive layer ) 은 [ 6 , 6 ] - 페닐 - C 61 - 부티르산 메틸 에스테르 ( PC 60 BM ) 또는 [ 6 , 6 ] - 페닐 - C 71 - 부티르산 메틸 에스테르 ( PC 71 BM ) 와 같 은 가용성 풀러렌 기반 전자 수용체 와 공여 중합체 의 혼합 용액 으로부터 캐스팅 되 고 두 개 의 전극 사이 에 위치 되 어 있 다 . 따라서 , 전형 적 인 BHJ 태양 전지 는 투명 전도성 폴리머 층 , 통상 PEDOT : PSS 로 덮인 ITO ( Indium Tin Oxide ) 코팅 된 유리 기판 으로 구성 된다 . 공 여 중합체 및 풀러렌 유도체 를 포함 하 는 혼합물 은 PEDOT : PSS 층 의 상부 에 위치 되 고 , 금속 , 바람직 하 게 는 , 알루미늄 ( Al ) 또는 은 ( Ag ) 의 박막 은 음극 인 감광층 상 에 증착 된다 . 여기 에서 , 공여 중합체 는 주 태양광 흡수제 및 정공 수송 층 으로서 작용 하 는 반면 , 저 분자 는 전자 를 수송 하 도록 구성 된다 .